(57)【要約】  低発熱性と耐亀裂性のバランスに優れるタイヤを製造することができるタイヤ用ゴム組成物を提供する。該タイヤ用ゴム組成物は、ゴム成分（Ａ）と、式（Ｉ）で表される化合物及び式（II）で表される化合物からなる群より選択される少なくとも１つの化合物（Ｂ）と、チウラム系加硫促進剤を含む少なくとも２種以上の加硫促進剤を含む加硫促進剤（Ｃ）と、充填材（Ｄ）とを含有する。2019111818.tif 000014
2019111818.tif 000002
【特許請求の範囲】
【請求項１】
ゴム成分（Ａ）と、
下記式（Ｉ）で表される化合物及び下記式（II）で表される化合物からなる群より選択される少なくとも１つの化合物（Ｂ）と、
チウラム系加硫促進剤を含む少なくとも２種以上の加硫促進剤を含む加硫促進剤（Ｃ）と、
充填材（Ｄ）と
を含有するタイヤ用ゴム組成物。
【化１】
2019111818.tif 000013
〔式（Ｉ）中、Ａ１は、少なくとも２つの極性基を有するアリール基であり、該極性基は同じであっても、異なっていてもよい。Ｒ１１及びＲ１２は、それぞれ独立して、水素原子、アシル基、アミド基、アルキル基、シクロアルキル基又はアリール基である。
式（II）中、Ａ２は、少なくとも２つの極性基を有する炭素数６〜１５のアリール基であり、該極性基は同じであっても、異なっていてもよい。Ｒ１３は、炭素数１〜３０の２価の飽和若しくは不飽和脂肪族基、炭素数５〜１０のシクロアルキレン基又は炭素数５〜１０のアリーレン基である。〕
【請求項２】
前記Ａ１及び前記Ａ２が有する極性基の少なくとも１つが、それぞれ独立して、ヒドロキシ基、アミノ基又はニトロ基である請求項１に記載のタイヤ用ゴム組成物。
【請求項３】
前記Ａ１及び前記Ａ２が有する極性基の少なくとも１つが、ヒドロキシ基である請求項１又は２に記載のタイヤ用ゴム組成物。
【請求項４】
前記Ａ１及び前記Ａ２が有する極性基の少なくとも２つが、ヒドロキシ基である請求項１〜３のいずれか１項に記載のタイヤ用ゴム組成物。
【請求項５】
前記Ａ１及び前記Ａ２が、それぞれ独立して、フェニル基又はナフチル基である請求項１〜４のいずれか１項に記載のタイヤ用ゴム組成物。
【請求項６】
前記Ｒ１１及びＲ１２が、いずれも水素原子である請求項１〜５のいずれか１項に記載のタイヤ用ゴム組成物。
【請求項７】
前記化合物（Ｂ）の分子量が、２００以下である請求項１〜６のいずれか１項に記載のタイヤ用ゴム組成物。
【請求項８】
前記化合物（Ｂ）の融点が、８０℃以上、２５０℃未満である請求項１〜７のいずれか１項に記載のタイヤ用ゴム組成物。
【請求項９】
前記化合物（Ｂ）の含有量が、前記ゴム成分（Ａ）１００質量部に対して０．１質量部以上２質量部以下である請求項１〜８のいずれか１項に記載のタイヤ用ゴム組成物。
【請求項１０】
前記加硫促進剤（Ｃ）がスルフェンアミド系加硫促進剤を含む請求項１〜９のいずれか１項に記載のタイヤ用ゴム組成物。
【請求項１１】
前記充填材（Ｄ）が、カーボンブラック及びシリカからなる群より選択される少なくとも１つを含む請求項１〜１０のいずれか１項に記載のタイヤ用ゴム組成物。
【請求項１２】
前記チウラム系加硫促進剤の含有量が、前記ゴム成分（Ａ）１００質量部に対して２．０質量部以下である請求項１〜１１のいずれか１項に記載のタイヤ用ゴム組成物。
【請求項１３】
前記充填材（Ｄ）が、シリカを含み、該シリカの含有量が、前記ゴム成分（Ａ）１００質量部に対して２０質量部以下である請求項１〜１２のいずれか１項に記載のタイヤ用ゴム組成物。
【請求項１４】
請求項１〜１３のいずれか１項に記載のタイヤ用ゴム組成物を用いたタイヤ。
【請求項１５】
請求項１〜１３のいずれか１項に記載のタイヤ用ゴム組成物を用いたパッドゴムを含む請求項１４に記載のタイヤ。
【発明の詳細な説明】
【技術分野】
【０００１】
本発明は、タイヤ用ゴム組成物及びタイヤに関する。
【背景技術】
【０００２】
大型車両用、重荷重用空気入りタイヤには、低燃費性およびタイヤの寿命の観点から、低発熱性を損なうことなく、耐摩耗性を向上させることが要求され、さらには、耐亀裂進展性等の耐破壊性も重要な特性となっている。
このような課題に対して、例えば、特許文献１では、発熱性を悪化させることなく、耐チッピング性を改良した重荷重タイヤトレッド用ゴム組成物を得るために、重荷重タイヤトレッド用ゴム組成物を、（ｉ）天然ゴム／合成ポリイソプレンゴムを主体とした加硫可能なゴム１００重量部、（ii）窒素吸着比表面積（Ｎ２ＳＡ）が９０ｍ２／ｇ以上のカーボンブラック及び、必要に応じ、シリカを合計量で４０〜６０重量部、（iii）ガムロジン、変性ガムロジン、Ｃ５及びジシクロペンタジエン（ＤＣＰＤ）から選ばれた少なくとも一種の樹脂（ａ）０．５〜５．０重量部、（iv）特定構造の環状ポリスルフィド化合物（ｂ）０．１〜１０重量部を含み、かつ前記樹脂（ａ）と環状ポリスルフィド化合物（ｂ）の配合量（ゴム１００重量部当りの重量部）が式１（ａ＋ｂ＝１．０〜１０）及び式２（ｂ／ａ＝０．１〜１０）である構成とすることが提案されている。【０００３】
また、例えば、特許文献２では、高弾性で、引張強度が高く、発熱性及び疲労性の優れたゴム組成物を提供するために、ゴム組成物を、加硫可能なゴム（Ａ）１００重量部に対し、融点が１００〜１８０℃のポリアミドエラストマー（Ｂ）０．１〜５０重量部と無機補強剤（Ｃ）１〜１００重量部を含有する構成とすることが提案されている。
【先行技術文献】
【特許文献】
【０００４】
【特許文献１】特開２００５−２２５９０９号公報
【特許文献２】特開２０１４−０６２２５９号公報
【発明の概要】
【発明が解決しようとする課題】
【０００５】
タイヤの耐亀裂性の向上手法としてはタイヤ用ゴム組成物に含まれるカーボンブラックを増量したり、微粒径化したりする方法があるが、低発熱化とは相反する。そのため、特許文献１及び２に記載の手法では、低発熱性と耐亀裂性のバランスに優れるタイヤを得ることができなかった。【０００６】
本発明は、上記事情に鑑み、低発熱性と耐亀裂性のバランスに優れるタイヤを製造することができるタイヤ用ゴム組成物及び低発熱性と耐亀裂性のバランスに優れるタイヤを提供することを目的とし、当該目的を解決することを課題とする。
【課題を解決するための手段】
【０００７】
＜１＞  ゴム成分（Ａ）と、下記式（Ｉ）で表される化合物及び下記式（II）で表される化合物からなる群より選択される少なくとも１つの化合物（Ｂ）と、チウラム系加硫促進剤を含む少なくとも２種以上の加硫促進剤を含む加硫促進剤（Ｃ）と、充填材（Ｄ）とを含有するタイヤ用ゴム組成物である。【０００８】
【化１】
2019111818.tif 000003
【０００９】
式（Ｉ）中、Ａ１は、少なくとも２つの極性基を有するアリール基であり、該極性基は同じであっても、異なっていてもよい。Ｒ１１及びＲ１２は、それぞれ独立して、水素原子、アシル基、アミド基、アルキル基、シクロアルキル基又はアリール基である。
式（II）中、Ａ２は、少なくとも２つの極性基を有する炭素数６〜１５のアリール基であり、該極性基は同じであっても、異なっていてもよい。Ｒ１３は、炭素数１〜３０の２価の飽和若しくは不飽和脂肪族基、炭素数５〜１０のシクロアルキレン基又は炭素数５〜１０のアリーレン基である。【００１０】
＜２＞  前記Ａ１及び前記Ａ２が有する極性基の少なくとも１つが、それぞれ独立して、ヒドロキシ基、アミノ基又はニトロ基である＜１＞に記載のタイヤ用ゴム組成物である。
＜３＞  前記Ａ１及び前記Ａ２が有する極性基の少なくとも１つが、ヒドロキシ基である＜１＞又は＜２＞に記載のタイヤ用ゴム組成物である。
＜４＞  前記Ａ１及び前記Ａ２が有する極性基の少なくとも２つが、ヒドロキシ基である＜１＞〜＜３＞のいずれか１つに記載のタイヤ用ゴム組成物である。
＜５＞  前記Ａ１及び前記Ａ２が、それぞれ独立して、フェニル基又はナフチル基である＜１＞〜＜４＞のいずれか１つに記載のタイヤ用ゴム組成物である。
＜６＞  前記Ｒ１１及びＲ１２が、いずれも水素原子である＜１＞〜＜５＞のいずれか１つに記載のゴム組成物である。【００１１】
＜７＞  前記化合物（Ｂ）の分子量が、２００以下である＜１＞〜＜６＞のいずれか１つに記載のタイヤ用ゴム組成物である。
＜８＞  前記化合物（Ｂ）の融点が、８０℃以上、２５０℃未満である＜１＞〜＜７＞のいずれか１つに記載のタイヤ用ゴム組成物である。
＜９＞  前記化合物（Ｂ）の含有量が、前記ゴム成分（Ａ）１００質量部に対して０．１質量部以上２質量部以下である＜１＞〜＜８＞のいずれか１つに記載のタイヤ用ゴム組成物である。【００１２】
＜１０＞  前記加硫促進剤（Ｃ）がスルフェンアミド系加硫促進剤を含む＜１＞〜＜９＞のいずれか１つに記載のタイヤ用ゴム組成物である。
＜１１＞  前記充填材（Ｄ）が、カーボンブラック及びシリカからなる群より選択される少なくとも１つを含む＜１＞〜＜１０＞のいずれか１つに記載のタイヤ用ゴム組成物である。
＜１２＞  前記チウラム系加硫促進剤の含有量が、前記ゴム成分（Ａ）１００質量部に対して２．０質量部以下である＜１＞〜＜１１＞のいずれか１つに記載のタイヤ用ゴム組成物である。
＜１３＞  前記充填材（Ｄ）が、シリカを含み、該シリカの含有量が、前記ゴム成分（Ａ）１００質量部に対して２０質量部以下である＜１＞〜＜１２＞のいずれか１つに記載のタイヤ用ゴム組成物である。【００１３】
＜１４＞  ＜１＞〜＜１３＞のいずれか１つに記載のタイヤ用ゴム組成物を用いたタイヤである。
＜１５＞  ＜１＞〜＜１３＞のいずれか１つに記載のタイヤ用ゴム組成物を用いたパッドゴムを含む＜１４＞に記載のタイヤである。
【発明の効果】
【００１４】
本発明によれば、低発熱性と耐亀裂性のバランスに優れるタイヤを製造することができるタイヤ用ゴム組成物及び低発熱性と耐亀裂性のバランスに優れるタイヤを提供することができる。
【図面の簡単な説明】
【００１５】
【図１】本発明のタイヤの幅方向断面図の一例である。
【発明を実施するための形態】
【００１６】
＜ゴム組成物＞
本発明のタイヤ用ゴム組成物は、ゴム成分（Ａ）と、下記式（Ｉ）で表される化合物及び下記式（II）で表される化合物からなる群より選択される少なくとも１つの化合物（Ｂ）と、チウラム系加硫促進剤を含む少なくとも２種以上の加硫促進剤を含む加硫促進剤（Ｃ）と、充填材（Ｄ）とを含有する。
なお、タイヤ用ゴム組成物を単にゴム組成物と称することがある。
【００１７】
【化２】
2019111818.tif 000004
【００１８】
式（Ｉ）中、Ａ１は、少なくとも２つの極性基を有するアリール基であり、該極性基は同じであっても、異なっていてもよい。Ｒ１１及びＲ１２は、それぞれ独立して、水素原子、アシル基、アミド基、アルキル基、シクロアルキル基又はアリール基である。
式（II）中、Ａ２は、少なくとも２つの極性基を有する炭素数６〜１５のアリール基であり、該極性基は同じであっても、異なっていてもよい。Ｒ１３は、炭素数１〜３０の２価の飽和若しくは不飽和脂肪族基、炭素数５〜１０のシクロアルキレン基又は炭素数５〜１０のアリーレン基である。
【００１９】
本発明のタイヤ用ゴム組成物が上記構成であることで、低発熱性と耐亀裂性のバランスに優れるタイヤを製造することができる理由は定かではないが、次の理由によるものと推察される。
化合物（Ｂ）において、Ａ１及びＡ２で示された２つ以上の極性基を有するアリール基ないし芳香環が充填材（Ｄ）と高い親和性を有し、且つ、式（Ｉ）においてはヒドラジド骨格を有する部分が、また、式（II）においてはヒドラゾン骨格を有する部分が、ゴム成分（Ａ）と高い親和性を有する。そのため、化合物（Ｂ）がゴム組成物中に配合されることで、ゴム成分（Ａ）と充填材（Ｄ）との化学的相互作用を大きく向上させることができる。それによって、充填材（Ｄ）同士の擦れ合いに起因したヒステリシスを低減できる結果、従来に比べて極めて優れた低発熱性を得ることができると考えられる。加えて、ゴム組成物中の充填材（Ｄ）の分散性向上によって、加硫ゴムの補強性を向上することができると考えられる。
更に耐熱性に優れた加硫促進剤であるチウラム系加硫促進剤と、チウラム系加硫促進剤以外の加硫促進剤を用いることで、加硫ゴムのモジュラスを大幅に向上することができるため、耐亀裂性に優れると考えられる。
従って、本発明のタイヤ用ゴム組成物から得られるタイヤは、低発熱性と耐亀裂性のバランスに優れると考えられる。
以下、本発明のタイヤ用ゴム組成物及びタイヤについて、詳細に説明する。
【００２０】
〔ゴム成分（Ａ）〕
本発明のタイヤ用ゴム組成物は、ゴム成分（Ａ）を含有する。
ゴム成分（Ａ）としては、天然ゴム（ＮＲ）及び合成ジエン系ゴムからなる群より選択される少なくとも１種のジエン系ゴムが挙げられる。ゴム成分は変性されていてもよい。
合成ジエン系ゴムとして、具体的には、ポリイソプレンゴム（ＩＲ）、ポリブタジエンゴム（ＢＲ）、スチレン−ブタジエン共重合体ゴム（ＳＢＲ）、ブタジエン−イソプレン共重合体ゴム（ＢＩＲ）、スチレン−イソプレン共重合体ゴム（ＳＩＲ）、スチレン−ブタジエン−イソプレン共重合体ゴム（ＳＢＩＲ）等、及びそれらの変性ゴムが挙げられる。
ジエン系ゴムは、化合物（Ｂ）との親和性の観点から、天然ゴム、ポリイソプレンゴム、スチレン−ブタジエン共重合体ゴム、ポリブタジエンゴム、及びイソブチレンイソプレンゴム、並びにそれらの変性ゴムが好ましく、天然ゴム及びポリブタジエンゴムがより好ましく、天然ゴムが更に好ましい。
ジエン系ゴムは、一種単独で用いてもよいし、二種以上をブレンドして用いてもよい。
【００２１】
ゴム成分は、化合物（Ｂ）との親和性を上げ、得られるタイヤの低発熱性と耐亀裂性を向上する観点から、天然ゴムを５５質量％以上含有することが好ましく、６５質量％以上含有することがより好ましく、７５質量％以上含有することが更に好ましい。ゴム成分中の天然ゴムの割合の上限は１００質量％である。
ゴム成分は、本発明の効果を損なわない限度においてを含んでいてもよい。
【００２２】
〔化合物（Ｂ）〕
本発明のゴム組成物は、式（Ｉ）で表される化合物及び式（II）で表される化合物からなる群より選択される少なくとも１つの化合物（Ｂ）を含む。
本発明のゴム組成物が化合物（Ｂ）を含むことで、高い効率でゴム成分（Ａ）と充填材（Ｄ）とのカップリング効果が得られ、ゴム組成物における充填材（Ｄ）の分散性を高めることができる。充填材（Ｄ）の分散性が高められたゴム組成物から得られたタイヤは、低発熱性に優れ、また、耐亀裂性に優れる。
【００２３】
［式（Ｉ）で表される化合物］
式（Ｉ）で表される化合物は、カルボン酸ヒドラジド化合物であり、下記構造を有する。
【００２４】
【化３】
2019111818.tif 000005
【００２５】
式（Ｉ）中、Ａ１は、少なくとも２つの極性基を有するアリール基であり、該極性基は同じであっても、異なっていてもよい。Ｒ１１及びＲ１２は、それぞれ独立して、水素原子、アシル基、アミド基（−ＣＯＮＨ２）、アルキル基、シクロアルキル基又はアリール基である。
【００２６】
式（Ｉ）で表される化合物は、Ａ１で表されるアリール基が、カーボンブラック等の充填材（Ｄ）と高い親和性を有し、且つ、ヒドラジド骨格を有する部分がゴム成分（Ａ）と高い親和性を有するため、ゴム組成物中に配合されることで、ゴム成分（Ａ）と充填材（Ｄ）との化学的相互作用を大きく向上させることができる。それによって、充填材（Ｄ）同士の擦れ合いに起因したヒステリシスを低減できる結果、従来に比べて極めて優れた低発熱性を得ることができ、低発熱性を得ることができる。加えて、充填材（Ｄ）の分散性向上によって、よりすぐれた補強性についても実現することができる。
また、ゴム成分（Ａ）と充填材（Ｄ）との化学的相互作用が大きく向上する結果、加硫ゴムの低発熱性を維持しつつ、スコーチ性が高まるため（スコーチ時間が長くなるため）、加工性についても向上することができる。
以下、式（Ｉ）について説明する。
【００２７】
式（Ｉ）のＡ１は、アリール基である。該アリール基は、任意の位置に少なくとも２つの極性基を有し、該極性基は同じであっても、異なっていてもよく、極性基の位置は、アリール基の芳香環中のどこであってもよい。アリール基が２つ以上の極性基を有することで、カーボンブラック等の充填材（Ｄ）と高い親和性を得ることができる。
アリール基は、炭素数が６〜２０であることが好ましく、６〜１４であることがより好ましく、６〜１０であることが更に好ましい。アリール基は、具体的には、フェニル基、ナフチル基、アントリル基、フェナントリル基、トリフェニレニル基等が挙げられる。中でも、充填材（Ｄ）との親和性をより向上し、得られる加硫ゴムの低発熱性に優れ、芳香環の数を減らすことができ、コスト的にも有利であり、実用性の点でも優れることから、アリール基は、フェニル基又はナフチル基であることが好ましく、フェニル基であることがより好ましい。
【００２８】
アリール基が有する極性基の種類は特に限定されず、例えば、アミノ基、ニトリル基、アンモニウム基、アミド基（−ＣＯＮＨ２）、ヒドラゾ基（−ＮＨ−ＮＨ−Ｒ；Ｒはアルキル基又はアリール基）、アゾ基（−Ｎ＝Ｎ−Ｒ；Ｒはアルキル基又はアリール基）、ヒドロキシ基、カルボキシ基、アシル基（−ＣＯ−Ｒ；Ｒはアルキル基又はアリール基）、エポキシ基、オキシカルボニル基（−ＣＯ−Ｏ−Ｒ；Ｒはアルキル基又はアリール基）、アルコキシシリル基、アルキルアミノ基、ニトロ基等が挙げられる。
ヒドラゾ基、アゾ基、カルボニル基、オキシカルボニル基、アルコキシシリル基、及びアルキルアミノ基が有するアルキル基は、炭素数１〜６の直鎖状または分岐状のアルキル基が好ましい。具体的には、メチル基、エチル基、プロピル基、イソプロピル基、ｎ−ブチル基、ｔｅｒｔ−ブチル基、ｎ−ヘキシル基等が挙げられる。
ヒドラゾ基、アゾ基、カルボニル基、及びオキシカルボニル基が有するアリール基は、炭素数が６〜１０であることが好ましい。具体的には、フェニル基、ナフチル基等が挙げられる。
以上の中でも、充填材（Ｄ）との親和性をより向上し、加硫ゴムの低発熱性と耐亀裂性のバランスをより向上することができることから、極性基は、ヒドロキシ基、アミノ基又はニトロ基であることが好ましく、ヒドロキシ基であることがより好ましく、少なくとも１つがヒドロキシ基であることが更に好ましく、少なくとも２つがヒドロキシ基であることが特に好ましい。アリール基が有する極性基は２つであることが好ましい。
【００２９】
式（Ｉ）のＲ１１及びＲ１２は、それぞれ独立して、水素原子、アシル基（−ＣＯ−Ｒ；Ｒはアルキル基又はアリール基）、アミド基（−ＣＯＮＨ２）、アルキル基、シクロアルキル基又はアリール基である。
Ｒ１１及びＲ１２で表されるアルキル基及びアシル基が有するアルキル基は、炭素数が１〜６であることが好ましく、直鎖状であっても分岐状であってもよい。具体的には、例えば、メチル基、エチル基、プロピル基、イソプロピル基、ｎ−ブチル基、ｔｅｒｔ−ブチル基、ｎ−ヘキシル基等が挙げられる。
シクロアルキル基は、炭素数が５〜１０であることが好ましく、具体的には、例えば、シクロヘプチル基、シクロヘキシル基、シクロオクチル基、シクロデカニル等が挙げられる。
Ｒ１１及びＲ１２で表されるアリール基及びアシル基が有するアリール基は、炭素数が６〜１０であることが好ましく、具体的には、例えば、フェニル基、ナフチル基等が挙げられる。
以上の中でも、ゴム成分（Ａ）との親和性が高く、加工性により優れ、加硫ゴムの低発熱性と耐亀裂性のバランスに優れる点から、Ｒ１１及びＲ１２は、水素原子又はアルキル基であることが好ましく、Ｒ１１及びＲ１２がいずれも水素原子であることがより好ましい。
【００３０】
ここで、上述した式（Ｉ）で表される化合物の例としては、例えば、下記式（Ｉ−１）〜（Ｉ−６）で表される化合物が挙げられるが、これらに限定されるものではない。
【００３１】
【化４】
2019111818.tif 000006
【００３２】
また、式（Ｉ）で表される化合物の分子量については、２００以下であることが好ましく、１８０以下であることがより好ましい。ゴム成分（Ａ）の各分子との親和性が高くなり、より優れた低発熱性を得ることができ、耐亀裂性についても高めることができるからである。
【００３３】
また、式（Ｉ）で表される化合物の融点については、８０℃以上、２５０℃未満であることが好ましく、８０〜２００℃であることがより好ましい。式（Ｉ）で表される化合物の融点を低くすることで、ゴム成分（Ａ）の各分子との親和性が高くなり、より優れた低発熱性を得ることができ、耐亀裂性についても高めることができるからである。
次に、下記式（II）で表される化合物について説明する。
【００３４】
【化５】
2019111818.tif 000007
【００３５】
式（II）中、Ａ２は、少なくとも２つの極性基を有する炭素数６〜１５のアリール基であり、該極性基は同じであっても、異なっていてもよい。Ｒ１３は、炭素数１〜３０の２価の飽和若しくは不飽和脂肪族基、炭素数５〜１０のシクロアルキレン基又は炭素数５〜１０のアリーレン基である。
以下、式（II）について説明する。
【００３６】
式（II）で表される化合物は、Ａ２で表される少なくとも２つの極性基を有する炭素数６〜１５のアリール基がカーボンブラック等の充填材（Ｄ）と高い親和性を有し、且つ、ヒドラゾン骨格を有する部分がゴム成分と高い親和性を有するため、ゴム組成物中に配合されることで、ゴム成分（Ａ）とカーボンブラック等の充填材（Ｄ）との化学的相互作用を大きく向上させることができる。それによって、充填材（Ｄ）同士の擦れ合いに起因したヒステリシスを低減できる結果、従来に比べて極めて優れた低発熱性を得ることができる。加えて、充填材（Ｄ）の分散性向上によって、よりすぐれた補強性についても実現できる。
また、ゴム成分（Ａ）と充填材（Ｄ）との化学的相互作用が大きく向上する結果、加硫ゴムの低発熱性と耐亀裂性のバランスを保ちつつ、スコーチ性が高まるため（スコーチ時間が長くなるため）、加工性についても向上することができる。
【００３７】
式（II）中のＡ２で表されるアリール基が有する極性基の数は、２つ以上である。芳香環中に２つ以上の極性基を有することで、カーボンブラック等の充填材（Ｄ）と高い親和性を得ることができるためであり、２つ未満の場合には、充填材（Ｄ）との親和性が十分に得られず、加硫ゴムの低発熱性と耐亀裂性のバランスを低下させるおそれがある。アリール基が有する極性基は２つであることが好ましい。
Ａ２で表されるアリール基が有する極性基は、式（Ｉ）のＡ１で表されるアリール基が有する極性基と同じものが挙げられる。
中でも、充填材（Ｄ）との親和性をより向上し、加硫ゴムの低発熱性と耐亀裂性のバランスをより向上することができることから、極性基は、ヒドロキシ基又はアミノ基を含むことが好ましく、ヒドロキシ基を含むことがより好ましい。
【００３８】
Ａ２で表されるアリール基は、炭素数６〜１５のアリール基である。アリール基は、フェニル基のように芳香環１つからなる単環であってもよいし、ナフチル基、アントリル基、フェナントリル基等のように、２つ又は３つ以上の芳香環が縮合した縮合環であってもよい。炭素数は６〜１０であることが好ましく、フェニル基及びナフチル基が好ましい。
Ｒ１３で表される炭素数１〜３０の２価の飽和若しくは不飽和脂肪族基は、直鎖状であっても分岐状であってもよい。Ｒ１３が炭素数１〜３０の２価の飽和若しくは不飽和脂肪族基で表されるとき、式（II）で表される化合物は、下記式（III）で表されることが好ましい。
【００３９】
【化６】
2019111818.tif 000008
【００４０】
式（III）中、Ａ２は、式（II）のＡ２と同義であり、好ましい態様も同様である。Ｒ１４及びＲ１５は、各々独立に、水素原子、又は飽和若しくは不飽和脂肪族基を表し、Ｒ１４の炭素数とＲ１５の炭素数との合計が０〜２９である。
Ｒ１４及びＲ１５で表される飽和若しくは不飽和脂肪族基は、各々独立に、直鎖状であってもよいし、分岐状であってもよい。また、当該脂肪族基は、各々独立に炭素数が１〜１２（ただし、炭素数の合計数は２９以下である）であることが好ましく、炭素数が１〜８であることがより好ましく、炭素数が１〜５であることが更に好ましい。
【００４１】
Ｒ１３で表される炭素数５〜１０のシクロアルキレン基は、具体的には、シクロヘプチレン基、シクロヘキシレン基、シクロオクチレン基、シクロオクチレン基、シクロデカニレン基等が挙げられる。
Ｒ１３で表される炭素数５〜１０のアリーレン基は、例えば、シクロペンタジエニル基等が挙げられる。
以上の中でも、Ｒ１３は炭素数１〜３０の２価の飽和若しくは不飽和脂肪族基であることが好ましい。
式（II）で表される化合物の例としては、例えば、下記式（II-1）〜（II-9）で表される化合物が挙げられるが、これらに限定されるものではない。
【００４２】
【化７】
2019111818.tif 000009
【００４３】
また、前記式（II）で表される化合物の分子量については、２００以下であることが好ましく、１８０以下であることがより好ましい。ゴム成分（Ａ）の各分子との親和性が高くなり、より優れた低発熱性を得ることができ、耐摩耗性についても高めることができるからである。
【００４４】
式（II）で表される化合物の融点については、８０℃以上、２５０℃未満であることが好ましく、８０〜２００℃であることがより好ましい。式（II）で表される化合物の融点を低くすることで、ゴム成分（Ａ）の各分子との親和性が高くなり、より優れた低発熱性を得ることができ、耐亀裂性についても高めることができるからである。
【００４５】
ここで、本発明のタイヤ用ゴム組成物中の化合物（Ｂ）の含有量は、特に限定はされないが、タイヤの耐亀裂性をより向上し、低発熱性を向上する観点から、前記ゴム成分（Ａ）１００質量部に対して、０．１質量部以上２質量部以下であることが好ましく、０．１質量部以上１．５質量部以下であることがより好ましく、０．１質量部以上１質量部以下であることが特に好ましい。ゴム組成物中の化合物（Ｂ）の含有量が前記ゴム成分（Ａ）１００質量部に対して０．１質量部以上の場合、十分な充填材（Ｄ）の分散効果が得られるため、さらに優れた耐亀裂性及び低発熱性を実現することができ、またゴム組成物の加工性にも優れる。一方、ゴム組成物中の化合物（Ｂ）の含有量が前記ゴム成分（Ａ）１００質量部に対して２質量部以下の場合、ゴム組成物の加工性を損ねにくく、また、タイヤの強度等の他の物性が低下しにくい。
【００４６】
〔加硫促進剤（Ｃ）〕
本発明のタイヤ用ゴム組成物は、チウラム系加硫促進剤を含む少なくとも２種以上の加硫促進剤を含む加硫促進剤（Ｃ）を含有する。
すなわち、加硫促進剤（Ｃ）は、少なくともチウラム系加硫促進剤を含み、チウラム系加硫促進剤を含め２種以上の加硫促進剤を含む。
【００４７】
（チウラム系加硫促進剤）
本発明のゴム組成物がチウラム系加硫促進剤を含有することで、加硫するゴム組成物の量が多く、加硫時間が長くなりがちな場合にも、加硫熱により効果が損なわれにくく、耐熱性に優れるため、低発熱性に優れるタイヤを製造し易い。
チウラム系加硫促進剤としては、例えば、テトラメチルチウラムモノスルフィド（ＴＳ）、テトラメチルチウラムジスルフィド（ＴＴ）、テトラエチルチウラムジスルフィド（ＴＥＴ）、ジペンタメチレンチウラムヘキサスルフィド（ＴＲＡ）、テトラブチルチウラムジスルフィド（ＴＢＴ）、テトラキス（２−エチルヘキシル）チウラムジスルフィド（ＴＯＴ）、テトラベンジルチウラムジスルフィド（ＴＢＺＴＤ）等が挙げられ、中でも、テトラキス（２−エチルヘキシル）チウラムジスルフィド（ＴＯＴ）及びテトラベンジルチウラムジスルフィド（ＴＢＺＴＤ）が好ましく、テトラキス（２−エチルヘキシル）チウラムジスルフィド（ＴＯＴ）がより好ましい。
【００４８】
本発明のタイヤ用ゴム組成物は、ゴム成分（Ａ）の加硫をより促進するために、チウラム系加硫促進剤以外の１種以上の加硫促進剤を含有する。
具体的には、例えば、グアジニン系、アルデヒド−アミン系、アルデヒド−アンモニア系、チアゾール系、スルフェンアミド系、チオ尿素系、ジチオカルバメート系、ザンテート系等の加硫促進剤が挙げられる。チウラム系加硫促進剤以外の加硫促進剤は１種のみ用いてもよいし、２種以上を用いてもよい。
以上の中でも、タイヤのモジュラスを維持する観点から、スルフェンアミド系加硫促進剤を含有することが好ましい。
【００４９】
（スルフェンアミド系加硫促進剤）
スルフェンアミド系加硫促進剤としては、Ｎ−シクロヘキシル−２−ベンゾチアゾリルスルフェンアミド、Ｎ，Ｎ−ジシクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ−メチル−２−ベンゾチアゾリルスルフェンアミド、Ｎ−エチル−２−ベンゾチアゾリルスルフェンアミド、Ｎ−プロピル−２−ベンゾチアゾリルスルフェンアミド、Ｎ−ブチル−２−ベンゾチアゾリルスルフェンアミド、Ｎ−ペンチル−２−ベンゾチアゾリルスルフェンアミド、Ｎ−ヘキシル−２−ベンゾチアゾリルスルフェンアミド、Ｎ−ヘプチル−２−ベンゾチアゾリルスルフェンアミド、Ｎ−オクチル−２−ベンゾチアゾリルスルフェンアミド、Ｎ−２−エチルヘキシル−２−ベンゾチアゾリルスルフェンアミド、Ｎ−デシル−２−ベンゾチアゾリルスルフェンアミド、Ｎ−ドデシル−２−ベンゾチアゾリルスルフェンアミド、Ｎ−ステアリル−２−ベンゾチアゾリルスルフェンアミド、Ｎ，Ｎ−ジメチル−２−ベンゾチアゾリルスルフェンアミド、Ｎ，Ｎ−ジエチル−２−ベンゾチアゾリルスルフェンアミド、Ｎ，Ｎ−ジプロピル−２−ベンゾチアゾリルスルフェンアミド、Ｎ，Ｎ−ジブチル−２−ベンゾチアゾリルスルフェンアミド、Ｎ，Ｎ−ジペンチル−２−ベンゾチアゾリルスルフェンアミド、Ｎ，Ｎ−ジヘキシル−２−ベンゾチアゾリルスルフェンアミド、Ｎ，Ｎ−ジヘプチル−２−ベンゾチアゾリルスルフェンアミド、Ｎ，Ｎ−ジオクチル−２−ベンゾチアゾリルスルフェンアミド、Ｎ，Ｎ−ジ−２−エチルヘキシルベンゾチアゾリルスルフェンアミド、Ｎ，Ｎ−ジデシル−２−ベンゾチアゾリルスルフェンアミド、Ｎ，Ｎ−ジドデシル−２−ベンゾチアゾリルスルフェンアミド、Ｎ，Ｎ−ジステアリル−２−ベンゾチアゾリルスルフェンアミド等が挙げられる。
これらの中でも、反応性の観点から、Ｎ−シクロヘキシル−２−ベンゾチアゾリルスルフェンアミド及びＮ−ｔｅｒｔ−ブチル−２−ベンゾチアゾリルスルフェンアミドが好ましい。
【００５０】
また、グアジニン系の加硫促進剤としては、１,３-ジフェニルグアニジン；ジチオカルバメート系の加硫促進剤としては、ジベンジルジチオカルバミン酸亜鉛等が挙げられる。
【００５１】
ゴム組成物中のチウラム系加硫促進剤の含有量は、タイヤの低発熱性と耐亀裂性を向上する観点から、ゴム成分（Ａ）１００質量部に対して、０．０５質量部以上が好ましく、０．１質量部以上がより好ましく、また、２．０質量部以下であることが好ましく、１．５質量部以下であることがより好ましく、１．０質量部以下であることが更に好ましい。
ゴム組成物中の加硫促進剤（Ｃ）の含有量は、タイヤの低発熱性と耐亀裂性を向上する観点から、ゴム成分（Ａ）１００質量部に対して、０．８質量部以上が好ましく、０．９質量部以上がより好ましく、また、２．８質量部以下であることが好ましく、２．５質量部以下であることがより好ましく、２．３質量部以下であることが更に好ましい。
チウラム系加硫促進剤以外の加硫促進剤の含有量は、加硫促進剤（Ｃ）の含有量とチウラム系加硫促進剤の含有量の差分である。
【００５２】
〔充填材（Ｄ）〕
本発明のタイヤ用ゴム組成物は充填材（Ｄ）を含有する。
ゴム組成物が充填材（Ｄ）を含有することで、本発明のタイヤ用ゴム組成物の補強性を向上することができる。
充填材（Ｄ）の種類は、特に制限されず、例えば、ゴム組成物を補強する補強性充填材が用いられる。補強性充填材としては、例えば、シリカ、カーボンブラック等が挙げられる。充填材（Ｄ）は、カーボンブラック及びシリカからなる群より選択される少なくとも１つを含むことが好ましい。すなわち、シリカ及びカーボンブラックのいずれか一方を単独で用いてもよいし、シリカ及びカーボンブラックの両方を用いてもよい。
【００５３】
（シリカ）
シリカは特に限定されず、一般グレードのシリカ、シランカップリング剤などで表面処理を施した特殊シリカなど、用途に応じて使用することができる。シリカは、例えば、湿式シリカを用いることが好ましい。
【００５４】
（カーボンブラック）
カーボンブラックは、特に限定されず、目的に応じて適宜選択することができる。カーボンブラックは、例えば、ＦＥＦ、ＳＲＦ、ＨＡＦ、ＩＳＡＦ、ＳＡＦグレードのものが好ましく、ＨＡＦ、ＩＳＡＦ、ＳＡＦグレードのものがより好ましい。
【００５５】
本発明のタイヤ用ゴム組成物中の充填材（Ｄ）の含有量は、ゴム成分１００質量部に対して、１０〜１００質量部であることが好ましく、３０〜８０質量部であることがより好ましい。
ゴム組成物中の充填材（Ｄ）の含有量がゴム成分１００質量部に対して、１０質量部以上であることで、得られるタイヤの強度を損ねず、耐亀裂性に優れ、１００質量部以下であることで、充填材（Ｄ）同士の擦れ合いに起因したヒステリシスをより低減することができる。
【００５６】
化合物（Ｂ）は、シリカ及びカーボンブラックのいずれにも親和性があるが、中でもカーボンブラックとの親和性に優れることから、充填材（Ｄ）は、少なくともカーボンブラックを含むことが好ましい。
また、シリカを含有することで発熱性が低下することから、ゴム組成物は、シリカを含むこと（即ち、ゴム組成物中のシリカの含有量がゴム成分（Ａ）１００質量部に対して０質量部を超えること）もまた好ましい態様である。シリカは、ゴム成分１００（Ａ）質量部に対して２０質量部以下であることが好ましく、１５質量部以下であることがより好ましく、１０質量部以下であることが更に好ましい。
【００５７】
充填材（Ｄ）中のシリカの質量（ｓｉ）とカーボンブラックの質量（ｃｂ）との比（ｃｂ／ｓｉ）は、１００／０〜４０／６０であることが好ましく、１００／０〜５０／５０であることがより好ましく、１００／０〜５１／４９であることが更に好ましく、９５／５〜６０／４０であることがより更に好ましい。
【００５８】
〔加硫剤〕
本発明のタイヤ用ゴム組成物は、加硫剤を含むことが好ましい。
加硫剤は、特に制限はなく、通常、硫黄を用い、例えば、粉末硫黄、沈降硫黄、コロイド硫黄、表面処理硫黄、不溶性硫黄等を挙げることができる。
本発明のタイヤ用ゴム組成物においては、当該加硫剤の含有量は、ゴム成分１００質量部に対して、０．１〜１０質量部が好ましい。この含有量が０．１質量部以上であることで加硫を充分に進行させることができ、１０質量部以下をとすることで、加硫ゴムの耐老化性を抑制することができる。
ゴム組成物中の加硫剤の含有量はゴム成分１００質量部に対して、０．５〜８質量部であることがより好ましく、０．７〜４質量部であることが更に好ましい。
【００５９】
本発明のタイヤ用ゴム組成物は、ゴム成分（Ａ）、化合物（Ｂ）、加硫促進剤（Ｃ）、充填材（Ｄ）、とともに、必要に応じて、ゴム工業界で通常使用される配合剤、例えば、加硫剤軟化剤、ステアリン酸、老化防止剤、亜鉛華等を、本発明の目的を害しない範囲内で適宜選択して含有していてもよい。
【００６０】
＜タイヤ＞
本発明のタイヤは、本発明のタイヤ用ゴム組成物を用いてなる。
本発明のタイヤは、本発明のタイヤ用ゴム組成物を用いてなることから、低発熱性と耐亀裂性のバランスに優れる。中でも、乗用車タイヤに比べ、ゴム組成物の量を多く用い、タイヤへの負担が大きいトラック・バス用タイヤ等の重荷重用タイヤの製造に適しており、特に、オフ・ザ・ロード用の重荷重用タイヤの製造に適する。
本発明のタイヤ用ゴム組成物は、タイヤのトレッド、サイドウォール等のいずれの部位に用いてもよいが、リムフランジからの突き上げによる歪み、発熱などが生じ易い折り返しカーカスプライコード近傍のパッドゴムに用いることが好ましい。
【００６１】
以下、本発明のタイヤ用ゴム組成物を用いたパッドゴムを含むタイヤの一例を、図１を用いて説明する。
図１は、本発明のタイヤの幅方向断面図の一例である。
図１に示す本発明のタイヤ１は、トレッド２と、その両側に連なる一対のサイドウォール３、及び一対のビード４からなるものであり、リム７に組み付けられた状態である。
これらの各部は埋設したビード４と、図示しない他方のビード４との相互間に架装されるカーカス５と、そのカーカス５の外側でサイドウォール３を強化する複数のスチールコードからなるベルト６を備えている。カーカス５は、さらにビード４の周りでタイヤの内側から外側に折り返してタイヤ径方向外側に伸ばした折り返しカーカス（プライコード）５ａを有する。そして、カーカス５及びベルト６はスチールコードなどの金属補強部材に被覆ゴムを被覆してなるカーカスプライ層及びベルトプライ層からなっている。パッドゴム９ａ及びパッドゴム９ｂは、本発明のタイヤ用ゴム組成物を用いてなり、ビード４を巻き返している折返しカーカス５ａの、それぞれ、外部及び内側に隣接して配置されている。パッドゴム９ｂは、また、カーカス５とカーカス５との間（一方は折り返しカーカス５ａ）であって、スティフナー８よりも上部に配置されている。パッドゴム９ａ及びパッドゴム９ｂは、上端がタイヤ高さの半分以下、下端がビード４上端より上部に渡って配置されている。
【００６２】
本発明のタイヤの製造方法は特に限定されず、常法に基づき製造することができる。
本発明のタイヤ用ゴム組成物を用いたパッドゴムを含むタイヤは、例えば、次のようにして製造することができる。
まず、ゴム成分（Ａ）、化合物（Ｂ）、加硫促進剤（Ｃ）、充填材（Ｄ）及び必要に応じて用い得る各種成分を、ロール、インターナルミキサー等の混練り機を用いて混練りすることによってゴム組成物を調製する。次いで、このゴム組成物が未加硫の段階で、パッドゴムに加工され、タイヤ成形機上で通常の方法により貼り付け成形され、生タイヤが成形される。この生タイヤを加硫機中で加熱加圧することにより、本発明のタイヤ用ゴム組成物を用いたパッドゴムを含むタイヤが得られる。
【実施例】
【００６３】
＜実施例１、３〜７、９、１２〜１５、比較例１〜１０＞
〔ゴム組成物の調製〕
表１に示す配合組成で各成分を混練し、ゴム組成物を調製した。なお、表１及び２中の成分の詳細は以下のとおりである。なお、実施例２、８、１０、１１、１６、１７は各配合組成で混錬した場合の結果の予測値である。【００６４】
１．ゴム成分（Ａ）
ＮＲ：天然ゴム、ＴＳＲ２０【００６５】
２．化合物（Ｂ）
式（Ｉ）化合物１：２，６−ジヒドロキシベンゾヒドラジド〔式（Ｉ−４）で表される化合物〕
式（Ｉ）化合物２：４−アミノ−２−ヒドロキシベンゾヒドラジド〔式（Ｉ−５）で表される化合物〕
式（Ｉ）化合物３：３，５−ジヒドロキシナフタレン−２−カルボヒドラジド〔式（Ｉ−６）で表される化合物〕【００６６】
比較用化合物（Ｂ）
式（Ｉ）極性基１つ：３−ヒドロキシ−２ナフトエ酸ヒドラジド、東京化成工業株式会社製〔下記式（Ｂ−１０１）で表される化合物〕【００６７】
【化８】
2019111818.tif 000010
【００６８】
３．加硫促進剤（Ｃ）
加硫促進剤ＴＯＴ：テトラキス（２−エチルヘキシル）チウラムジスルフィド〔チウラム系加硫促進剤；大内新興化学工業株式会社製、商品名「ノクセラー  ＴＯＴ−Ｎ」〕
加硫促進剤ＮＳ：Ｎ−（ｔｅｒｔ−ブチル）−２−ベンゾチアゾリルスルフェンアミド〔スルフェンアミド系加硫促進剤；三新化学工業株式会社製、商品名「サンセラー  ＮＳ−Ｇ」〕
加硫促進剤ＭＢＴＳ：ジ−２−ベンゾチアゾリルジスルフィド〔チアゾール系促進剤；大内新興化学工業株式会社製、商品名「ノクセラー  ＤＭ−Ｐ（ＤＭ）」〕【００６９】
４．充填材（Ｄ）
カーボンブラック：旭カーボン株式会社製、商品名「ＡＳＡＨＩ＃１０５」
シリカ：東ソー・シリカ株式会社製、商品名「ニップシールＡＱ」【００７０】
５．各種成分
硫黄：鶴見化学株式会社製、商品名「粉末硫黄」
ステアリン酸：ＡＣＩＤＣＨＥＭ社製、商品名「ＰＡＬＭＡＣ１６００」
ワックス：マイクロクリスタリンワックス、日本精蝋株式会社製、商品名「オゾエース０７０１」
老化防止剤：Ｎ−フェニル−Ｎ’−（１，３−ジメチルブチル）−ｐ−フェニレンジアミン、大内新興化学工業株式会社製、商品名「ノクラック  ６Ｃ」
亜鉛華：酸化亜鉛、ハクスイテック株式会社製、商品名「３号亜鉛華」
ヒドラジド化合物：３−ヒドロキシ，Ｎ’−（１，３−ジメチルブチリデン）−２−ナフトエ酸ヒドラジド【００７１】
〔ゴム組成物の評価〕
１．低発熱性評価
各ゴム組成物を加硫して得られたゴム試料片について、粘弾性測定装置（レオメトリックス社製）を使用し、温度５０℃、歪３％、周波数１５Ｈｚでｔａｎδを測定した。比較例２のｔａｎδを１００として下記式にて指数表示した。発熱性指数が小さいほど、低発熱性に優れ、ヒステリシスロスが小さいことを示す。
発熱性指数＝（各加硫ゴムのｔａｎδ／比較例２の加硫ゴムのｔａｎδ）×１００【００７２】
２．耐亀裂性評価
各ゴム組成物を加硫して得られたゴム試料片をダンベル状に打ち抜き、中心部に１ｍｍの予亀裂を入れたサンプルを疲労試験機にて、８０℃、チャック間距離５０ｍｍで、一定応力で５Ｈｚのストロークを与え、完全に破断するまでの回数の常用対数を、比較例２の場合を１００として指数表示した。
指数値が大きい程、耐亀裂進展性に優れることを示す。
耐亀裂性指数＝［（各加硫ゴムの亀裂破断回数の常用対数)／(比較例２の加硫ゴムの亀裂破断回数の常用対数）］×１００【００７３】
３．低発熱性と耐亀裂性のバランス評価
発熱性指数と耐亀裂性指数とから下記式にてバランス指数を算出した。
バランス指数＝［（１００−発熱性指数）＋（耐亀裂性指数−１００）］／２
バランス指数が大きいほど、試作タイヤは低発熱性と耐亀裂性のバランスに優れる。【００７４】
【表１】
2019111818.tif 000011
【００７５】
【表２】
2019111818.tif 000012
【００７６】
表１及び２から、化合物（Ｂ）を含まない比較例１〜３及び６〜９、化合物（Ｂ）を含んでいても、チウラム系加硫促進剤を含まない比較例４及び１０、並びに、化合物（Ｂ）を含み、チウラム系加硫促進剤を含んでいても、加硫促進剤を２種以上用いていない比較例５のゴム組成物から得られるタイヤは、低発熱性と耐亀裂性のバランスに優れないことがわかる。
一方、ゴム成分（Ａ）と、化合物（Ｂ）と、チウラム系加硫促進剤を含む少なくとも２種以上の加硫促進剤を含む加硫促進剤（Ｃ）と、充填材（Ｄ）とを含有する実施例のゴム組成物から得られるタイヤは、いずれも、低発熱性と耐亀裂性のバランスに優れることがわかる。
【産業上の利用可能性】
【００７７】
本発明のタイヤ用ゴム組成物は、低発熱性と耐亀裂性のバランスに優れるタイヤを製造することができるため、トラック・バス用タイヤ等の重荷重用タイヤの製造に適しており、中でも、オフ・ザ・ロード用の重荷重用タイヤの製造に適する。また、本発明のタイヤ用ゴム組成物は、リムフランジからの突き上げによる歪み、発熱などが生じ易い折り返しカーカスプライコード近傍のパッドゴムに適する。
【符号の説明】
【００７８】
１    タイヤ
２    トレッド
３    サイドウォール
４    ビード
５    カーカス（プライコード）
５ａ  折り返しカーカス
６    ベルト
７    リム
８    スティフナー
９ａ  パッドゴム
９ｂ  パッドゴム
【図１】
2019111818.tif 000015
【国際調査報告】
2019111818.tif 000016
2019111818.tif 000017
2019111818.tif 000018
2019111818.tif 000019